(57)【要約】  一般式CnF2n+1(CH2CF2)s+p(CF2CF2)t+rI 〔I〕(ここで、nは1〜6の整数であり、s+pは1〜4の整数であってフッ化ビニリデン骨格の数であり、t+rは1〜6の整数であって、テトラフルオロエチレン骨格の数であり、CnF2n+1基の隣接基はCH2CF2基である)で表わされる末端ヨウ素化ポリフルオロアルカンオリゴマー。この末端ヨウ素化ポリフルオロアルカンオリゴマーは、一般式CnF2n+1(CH2CF2)s+p(CF2CF2)tI で表わされる末端ヨウ素化ポリフルオロアルカンに、過酸化物開始剤の存在下でテトラフルオロエチレンを反応させることにより製造される。【特許請求の範囲】
【請求項１】
一般式
CnF2n+1(CH2CF2)s+p(CF2CF2)t+rI                           〔I〕
(ここで、nは1〜6の整数であり、s+pは1〜4の整数であって、フッ化ビニリデン骨格の数であり、t+rは1〜6の整数であって、テトラフルオロエチレン骨格の数であり、CnF2n+1基の隣接基はCH2CF2基である)で表わされる末端ヨウ素化ポリフルオロアルカンオリゴマー。
【請求項２】
種々のs+p値、t+r値を有するものの混合物である請求項１記載の末端ヨウ素化ポリフルオロアルカンオリゴマー。
【請求項３】
一般式
CnF2n+1(CH2CF2)s+p(CF2CF2)tI                               〔II〕
(ここで、nは1〜6の整数であり、s+pは1〜4の整数であって、フッ化ビニリデン骨格の数であり、tは0〜3の整数であって、原料中のテトラフルオロエチレン骨格の数である)で表わされる末端ヨウ素化ポリフルオロアルカンに、過酸化物開始剤の存在下でテトラフルオロエチレンを反応させることを特徴とする、一般式
CnF2n+1(CH2CF2)s+p(CF2CF2)t+rI                              〔I〕
(ここで、n、s+p、tは上記定義と同じであり、rは1〜5であって、反応により付加したテトラフルオロエチレンの骨格の数であり、ただしt+rは1〜6の整数である)で表わされる末端ヨウ素化ポリフルオロアルカンオリゴマーの製造法。
【請求項４】
種々のn値、s+p値、t値を有する混合物が化合物〔II〕として用いられる請求項３記載の末端ヨウ素化ポリフルオロアルカンオリゴマーの製造法。
【請求項５】
80℃以下の温度で反応が行われる請求項３記載の末端ヨウ素化ポリフルオロアルカンオリゴマーの製造法。
【請求項６】
一般式
CnF2n+1(CH2CF2)sI                                        〔III〕
(ここで、nは1〜6の整数であり、sは0〜3の整数であって、原料化合物中のフッ化ビニリデン骨格の数である)で表わされるパーフルオロアルキル基含有アイオダイド化合物に、過酸化物開始剤の存在下でフッ化ビニリデンを反応させることを特徴とする、一般式
CnF2n+1(CH2CF2)s+pI                                       〔IV〕
(ここで、n、sは上記定義と同じであり、pは1〜3であって、反応によりさらに付加したフッ化ビニリデン骨格の数であり、ただしs+pは1〜4の整数である)で表わされる末端ヨウ素化ポリフルオロアルカンの製造法。
【請求項７】
種々のn値、s値を有する混合物が化合物〔III〕として用いられる請求項６記載の末端ヨウ素化ポリフルオロアルカンの製造法。
【請求項８】
80℃以下の温度で反応が行われる請求項６記載の末端ヨウ素化ポリフルオロアルカンの製造法。
【発明の詳細な説明】
【技術分野】
【０００１】
本発明は、末端ヨウ素化ポリフルオロアルカンオリゴマーおよびその製造法に関する。さらに詳しくは、フッ化ビニリデンおよびテトラフルオロエチレンをオリゴマー付加させた末端ヨウ素化ポリフルオロアルカンオリゴマーおよびその製造法に関する。
【背景技術】
【０００２】
パーフルオロアルキルアイオダイドを出発原料とし、これにフッ化ビニリデンをテロメリゼーションする反応が、金属あるいは金属錯体を触媒に用いて行われる方法が知られている。また、高温、高圧あるいはこれら両方の条件下でラジカル発生剤の存在下で、このテロメリゼーションを行う方法も知られている。このような高温、高圧下で反応を行うには、多量のエネルギーが必要となる。また、反応時に発生するフッ酸等による設備の腐食が激しくなり、設備の更新頻度が多くなる。一方、腐食に耐え得る材質を用いた場合には、材料が高価なため、設備が高価になるのを避けることができない。
【特許文献１】特開昭６０−１０６５３３号公報
【特許文献２】特開昭６０−１０４０２３号公報
【非特許文献１】J. Fluorine Chem. ７０巻 ２１５頁(１９９５)
【非特許文献２】J. Fluorine Chem. １０２巻 ２５３頁(２０００)
【０００３】
ここで得られるテロマー末端パーフルオロアルキル基の炭素数が8前後の化合物は生体蓄積性が高く、環境に問題がみられるとの報告がなされており、今後はその製造や使用が困難になることが懸念される。ただし、パーフルオロアルキル基の炭素数が6以下の化合物にあっては、生体蓄積性が低いといわれている。
【発明の開示】
【発明が解決しようとする課題】
【０００４】
本発明の目的は、生体蓄積性が低いといわれている炭素数が6以下のパーフルオロアルキル基を有する化合物であって、フッ化ビニリデンおよびテトラフルオロエチレンをオリゴマー付加させた末端ヨウ素化ポリフルオロアルカンオリゴマーおよびその製造法を提供することにある。
【課題を解決するための手段】
【０００５】
本発明によって、一般式
CnF2n+1(CH2CF2)s+p(CF2CF2)t+rI                              〔I〕
(ここで、nは1〜6の整数であり、s+pは1〜4の整数であって、フッ化ビニリデン骨格の数であり、t+rは1〜6の整数であって、テトラフルオロエチレン骨格の数であり、CnF2n+1基の隣接基はCH2CF2基である)で表わされる末端ヨウ素化ポリフルオロアルカンオリゴマーが提供される。ここで、s+p、t+rは、いずれも一般に種々の値を有する混合物であり得る。【０００６】
かかる末端ヨウ素化ポリフルオロアルカンオリゴマーは、
一般式
CnF2n+1(CH2CF2)s+p(CF2CF2)tI                               〔II〕
(ここで、nは1〜6の整数であり、s+pは1〜4の整数であって、フッ化ビニリデン骨格の数であり、tは0〜3の整数であって、原料中のテトラフルオロエチレン骨格の数である)で表わされる末端ヨウ素化ポリフルオロアルカンを、過酸化物開始剤の存在下でテトラフルオロエチレンと反応させ、一般式
CnF2n+1(CH2CF2)s+p(CF2CF2)t+rI                              〔I〕
(ここで、n、s+p、tは上記定義と同じであり、rは1〜5であって、反応により付加したテトラフルオロエチレンの骨格の数であり、ただしt+rは1〜6の整数である)で表わされる末端ヨウ素化ポリフルオロアルカンオリゴマーとして製造される。化合物〔II〕としては、種々のn値、s+p値、t値を有する化合物の混合物を使用することもできる。
【発明の効果】
【０００７】
本発明に係る末端ヨウ素化ポリフルオロアルカンオリゴマーは、パーフルオロアルキル基が生体蓄積性の低い炭素数6以下で構成されているばかりではなく、分子中にフッ化ビニリデン由来のCH2CF2基が存在するので、それが容易に脱HF化して二重結合を形成し、それがオゾン分解を受けて分解し易いため環境を阻害することが少ない。【０００８】
また、それの用途面からみると、その末端ヨウ素基を末端-OH基に変換させ、さらにこの末端-OH基を(メタ)アクリル酸と反応させて末端(メタ)アクリル酸エステルを形成させることができ、これらは界面活性剤、撥水撥油剤、表面改質剤等を形成し得るので、末端ヨウ素化ポリフルオロアルカンオリゴマーは、これら誘導体化合物の合成原料として有効に用いられる。
【発明を実施するための最良の形態】
【０００９】
末端ヨウ素化ポリフルオロアルカンオリゴマー〔I〕の合成原料となる末端ヨウ素化ポリフルオロアルカン〔II〕は、一般式
CnF2n+1(CH2CF2)sI                                        〔III〕
n：1〜6の整数
s：0〜3の整数であって、原料化合物中のフッ化ビニリデ                                       ン骨格の数である
で表わされるパーフルオロアルキル基含有アイオダイド化合物を、過酸化物開始剤の存在下でフッ化ビニリデンと反応させて得られる、一般式
CnF2n+1(CH2CF2)s+pI                                       〔IV〕
s+p：フッ化ビニリデン骨格の数1〜4
ただし、pは1〜3であって、反応により付加させたフ                                          ッ化ビニリデン骨格の数である
で表わされる末端ヨウ素化ポリフルオロアルカンを出発原料とし、これに過酸化物開始剤の存在下でテトラフルオロエチレンを反応させることにより得られる。なお、化合物〔III〕または〔IV〕としては、種々のn値、s値、s+p値を有する化合物の混合物を使用することもできる。【００１０】
これらのフッ化ビニリデンおよびテトラフルオロエチレンの付加反応に用いられる過酸化物開始剤としては、例えばジ第3ブチルパーオキサイド、(第3ブチルシクロヘキシル)パーオキシジカーボネート、ジセチルパーオキシジカーボネート、ジ-n-プロピルパーオキシジカーボネート、ジイソプロピルパーオキシジカーボネート、ジ第2ブチルパーオキシジカーボネート等の存在下で行われる。これらの有機過酸化物開始剤は、反応の進行性および制御性の点から、前記各末端ヨウ素化化合物〔III〕または〔IV〕に対して約0.05〜0.5モル％、好ましくは約0.1〜0.25モル％の割合で用いられる。【００１１】
具体的なパーフルオロアルキル基含有アイオダイド化合物〔III〕としては、次のような化合物が例示される。
CF3I
CF3CF2I
CF3(CF2)2I
CF3(CF2)3I
CF3(CF2)4I
CF3(CF2)5I
CF3(CH2CF2)I
C2F5(CH2CF2)I
C2F5(CH2CF2)2I
C3F7(CH2CF2)I
C3F7(CH2CF2)2I
C4F9(CH2CF2)I
C4F9(CH2CF2)2I【００１２】
フッ化ビニリデン付加反応生成物〔IV〕は、種々のs+p値を有するオリゴマーの混合物であり、特定のs+p値を有するフッ化ビニリデン付加反応生成物は混合物を蒸留することにより単離することができる。なお、所定のs+p値を有しないオリゴマーは、それを単離してまたは混合物のまま、再度フッ化ビニリデンとのオリゴマー数増加反応に用いることができる。【００１３】
本発明の目的生成物である末端ヨウ素化ポリフルオロアルカンオリゴマー〔I〕は、その合成原料となる末端ヨウ素化ポリフルオロアルカン〔II〕に、過酸化物開始剤の存在下でテトラフルオロエチレンを反応させることにより得られる。この反応に用いられる過酸化物開始剤としては、上記の如き有機過酸化物開始剤が同様の割合で用いられる。【００１４】
フッ化ビニリデンおよびテトラフルオロエチレンの付加反応の反応温度は、用いられる開始剤の分解温度にも依存するが、低温で分解する過酸化物開始剤を用いることにより、低圧条件下でも80℃以下での反応が可能である。低温で反応を行えるということは、エネルギーの使用量を減少させることが可能となるばかりではなく、設備内でのフッ酸等による腐食を抑制し、設備の更新頻度を減らすことができる。さらに、より廉価な材料の使用が可能となることから、更新頻度の減少と併せて、設備投資費用を廉価に抑えることができる。【００１５】
フッ化ビニリデンおよびテトラフルオロエチレンの付加反応は、パーフルオロアルキル基含有アイオダイド化合物〔III〕または末端ヨウ素化ポリフルオロアルカン〔II〕(t=0のときは〔IV〕となる)をオートクレーブ内に入れ、その内温を昇温させて約10〜60℃、例えば50℃としたら、そこにパーフルオロアルキル基含有アイオダイド化合物〔III〕または末端ヨウ素化ポリフルオロアルカン〔II〕に溶解した過酸化物系開始剤を加え、内温が例えば55℃になったら、フッ化ビニリデンまたはテトラフルオロエチレンを約0.1〜10MPaの圧力を保ちながら分添し、所望量を分添した後、例えば約55〜80℃の間の温度で約1時間程度エージングすることにより行われる。その添加量によって、反応によって付加したフッ化ビニリデンまたはテトラフルオロエチレン骨格の数pまたはrが左右される。ただし、一般には種々のs+p値またはt+r値の混合物として形成される。【００１６】
最終生成物である、具体的な末端ヨウ素化ポリフルオロアルカンオリゴマー〔I〕としては、次のような化合物が例示される。
C2F5(CH2CF2)(CF2CF2)I
C2F5(CH2CF2)(CF2CF2)2I
C2F5(CH2CF2)2(CF2CF2)I
C2F5(CH2CF2)2(CF2CF2)2I
C4F9(CH2CF2)(CF2CF2)I
C4F9(CH2CF2)2(CF2CF2)I
C4F9(CH2CF2)(CF2CF2)2I
C4F9(CH2CF2)2(CF2CF2)2I【００１７】
テトラフルオロエチレン付加反応生成物〔I〕は、種々のt+r値を有するオリゴマーの混合物であり、特定のt+r値を有するオリゴマーは混合物を蒸留することにより単離することができる。なお、所定のt+r値を有しないオリゴマーは、それを単離してまたは混合物のまま、再度テトラフルオロエチレンとのオリゴマー数増加反応に用いることができる。
【実施例】
【００１８】
次に、実施例について本発明を説明する。【００１９】
実施例１
パーフルオロブチルアイオダイド C4F9I(純度82.9％)500gを容量1200mlのオートクレーブ中に入れ、その内温を昇温させて50℃になったら、C4F9I 60gに溶解したジ(4-第3ブチルシクロヘキシル)パーオキシジカーボネート開始剤(化薬アクゾ製品パーカドックス16)0.75g(0.13モル％)を加え、内温が55℃になったら、フッ化ビニリデンを0.5〜0.7MPaの圧力を保ちながら分添し、分添量214gを分添した後、55〜65℃で1時間エージングして反応を終了させた。反応終了後冷却して、583gの生成物を回収した。【００２０】
また、得られた生成物について、塔頂温度58℃、圧力7.4kPa(56mmHg)の条件下で蒸留により分離を行い、CF3(CF2)3(CH2CF2)I (純度99.5％)203gを得た。これを、実施例２および３の反応原料として用いた。なお、反応生成物CF3(CF2)3(CH2CF2)2Iについては、塔頂温度74℃、圧力2.6kPa(20mmHg)の条件下で蒸留による分離が行われた。【００２１】
実施例２
CF3(CF2)3(CH2CF2)I (純度99.5％)600gを容量1200mlのオートクレーブ中に入れ、その内温を昇温させて50℃になったら、CF3(CF2)3(CH2CF2)I 300gに溶解した過酸化物系開始剤(パーカドックス16)1.35g(0.15モル％)を加え、内温が55℃になったら、テトラフルオロエチレンを0.2〜0.3MPaの圧力を保ちながら分添し、分添量150gを分添した後、55〜74℃で1時間エージングして反応を終了させた。反応終了後冷却して、1010gの生成物を回収した。【００２２】
また、得られた生成物について、塔頂温度71℃、圧力2.6kPa(20mmHg)の条件下で蒸留により分離を行い、CF3(CF2)3(CH2CF2)(CF2CF2)I (純度99.8％)347gを得た。これを、実施例３の反応原料として用いた。【００２３】
実施例３
CF3(CF2)3(CH2CF2)I (純度99.5％)
CF3(CF2)3(CH2CF2)(CF2CF2)I (純度99.8％)
との混合物(重量比35.4：64.0)830gを容量1200mlのオートクレーブ中に入れ、その内温を昇温して50℃になったら、このような混合組成の混合物300gに溶解した過酸化物系開始剤(パーカドックス16)1.68g(0.18モル％)を加え、内温が55℃になったら、テトラフルオロエチレンを0.2〜0.3MPaに圧力を保ちながら分添し、分添量150gを分添した後、55〜78℃で1時間エージングして反応を終了させた。反応終了後冷却して、1257gの混合生成物を回収した。【００２４】
また、得られた生成物について、蒸留により分離を行い、CF3(CF2)3(CH2CF2)I (純度99.7％)184g、CF3(CF2)3(CH2CF2)(CF2CF2)I (純度99.4％)575gおよびCF3(CF2)3(CH2CF2)(CF2CF2)2I (純度99.3％)302gを得た。なお、蒸留による分離は、CF3(CF2)3(CH2CF2)IおよびCF3(CF2)3(CH2CF2)(CF2CF2)Iについては前記各蒸留条件下で、またCF3(CF2)3(CH2CF2)(CF2CF2)2Iについては塔頂温度91℃、圧力0.8kPa(6.0mmHg)の蒸留条件下で行われた。【００２５】
以上の各実施例で得られた生成物のガス・クロマトグラフィー(GC)による分析結果は、次の表1に種々のn値、s(+p)値、t(+r)値を有する、一般式
CnF2n+1(CH2CF2)s(+p)(CF2CF2)t(+r)I
で表わされる化合物のGC％として示される。
2007102371.tif 000002
注) C6F13H(CF3CF2CF2CF2CF2CF2H)は、原料C4F9Iに含まれる不純物であり、そ
の沸点がC4F9Iと近く分離が困難な物質であるが、反応には関与しないため
分離せずに次の反応に用いている【００２６】
実施例４
パーフルオロブチルアイオダイド C4F9I(純度82.9％)1000gおよびジ(4-第3ブチルシクロヘキシル)パーオキシジカーボネート開始剤(パーカドックス16)1.5g(0.15モル％)を容量1200mlのオートクレーブ中に入れ、その内温を昇温させて55℃になったら、フッ化ビニリデンを0.4〜0.8MPaの圧力を保ちながら分添し、分添量210gを分添した後、55〜67℃で1時間エージングして反応を終了させた。反応終了後冷却して、1097gの生成物を回収した。回収物の組成は、表2に示される。【００２７】
実施例５
実施例4の回収物の蒸留分とパーフルオロブチルアイオダイド C4F9I(純度82.9％)との混合物(その組成は表2参照)500gおよびジ(4-第3ブチルシクロヘキシル)パーオキシジカーボネート開始剤(パーカドックス16)0.6g(0.13モル％)を容量1200mlのオートクレーブ中に入れ、その内温を昇温させて55℃になったら、フッ化ビニリデンを0.4〜0.8MPaの圧力を保ちながら分添し、分添量203gを分添した後、55〜65℃で1時間エージングして反応を終了させた。反応終了後冷却して、606gの生成物を回収した。回収物の組成は、表2に示される。【００２８】
実施例６
パーフルオロエチルアイオダイド C2F5I(純度97.8％)8000gおよびジ(4-第3ブチルシクロヘキシル)パーオキシジカーボネート開始剤(パーカドックス16)30g(0.24モル％)を容量10Lのオートクレーブ中に入れ、その内温を昇温させて55℃になったら、フッ化ビニリデンを0.8〜1.0MPaの圧力を保ちながら分添し、分添量764gを分添した後、55〜75℃で1時間エージングして反応を終了させた。反応終了後冷却して、7845gの生成物を回収した。回収物の組成は、表2に示される。【００２９】
実施例７
パーフルオロアルキアイオダイド(C2F5I、C4F9I、C6F13Iの混合物であり、その組成は表2参照)424kgおよびジ(4-第3ブチルシクロヘキシル)パーオキシジカーボネート開始剤(パーカドックス16)0.6kg(0.14モル％)を容量300Lのオートクレーブ中に入れ、その内温を昇温させて50℃になったら、フッ化ビニリデンを0.2〜0.5MPaの圧力を保ちながら分添し、分添量78kgを分添した後、50〜60℃で1時間エージングして反応を終了させた。反応終了後冷却して、477kgの生成物を回収した。回収物の組成は、表2に示される。【００３０】
以上の実施例4〜7で得られた生成物のGCによる分析結果は、次の表に種々のn値、s(+p)値を有する、一般式
CnF2n+1(CH2CF2)s(+p)I
で表わされる化合物のGC％として示される。
2007102371.tif 000003
【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
一般式
ＣｎＦ２ｎ＋１（ＣＨ２ＣＦ２）ｓ＋ｐ（ＣＦ２ＣＦ２）ｔ＋ｒＩ            〔Ｉ〕
（ここで、ｎは１〜６の整数であり、ｓ＋ｐは１〜３の整数であって、フッ化ビニリデン骨格の数であり、ｔ＋ｒは１〜６の整数であって、テトラフルオロエチレン骨格の数であり、ＣｎＦ２ｎ＋１基の隣接基はＣＨ２ＣＦ２基である）で表わされる末端ヨウ素化ポリフルオロアルカンオリゴマー。
【請求項２】
種々のｓ＋ｐ値、ｔ＋ｒ値を有するものの混合物である請求項１記載の末端ヨウ素化ポリフルオロアルカンオリゴマー。
【請求項３】
一般式
ＣｎＦ２ｎ＋１（ＣＨ２ＣＦ２）ｓ＋ｐ（ＣＦ２ＣＦ２）ｔＩ              〔ＩＩ〕
（ここで、ｎは１〜６の整数であり、ｓ＋ｐは１〜３の整数であって、フッ化ビニリデン骨格の数であり、ｔは０〜３の整数であって、原料中のテトラフルオロエチレン骨格の数である）で表わされる末端ヨウ素化ポリフルオロアルカンに、過酸化物開始剤の存在下でテトラフルオロエチレンを反応させることを特徴とする、一般式
ＣｎＦ２ｎ＋１（ＣＨ２ＣＦ２）ｓ＋ｐ（ＣＦ２ＣＦ２）ｔ＋ｒＩ            〔Ｉ〕
（ここで、ｎ、ｓ＋ｐ、ｔは上記定義と同じであり、ｒは１〜５であって、反応により付加したテトラフルオロエチレンの骨格の数であり、ただしｔ＋ｒは１〜６の整数である）で表わされる末端ヨウ素化ポリフルオロアルカンオリゴマーの製造法。
【請求項４】
種々のｎ値、ｓ＋ｐ値、ｔ値を有する混合物が化合物〔ＩＩ〕として用いられる請求項３記載の末端ヨウ素化ポリフルオロアルカンオリゴマーの製造法。
【請求項５】
８０℃以下の温度で反応が行われる請求項３記載の末端ヨウ素化ポリフルオロアルカンオリゴマーの製造法。
【請求項６】
（削除）
【請求項７】
（削除）
【請求項８】
（削除）
【手続補正書】
【提出日】平成20年6月24日(2008.6.24)
【手続補正１】
【補正対象書類名】明細書
【補正対象項目名】０００５
【補正方法】変更
【補正の内容】
【０００５】
本発明によって、一般式
CnF2n+1(CH2CF2)s+p(CF2CF2)t+rI                              〔I〕
(ここで、nは1〜6の整数であり、s+pは1〜3の整数であって、フッ化ビニリデン骨格の数であり、t+rは1〜6の整数であって、テトラフルオロエチレン骨格の数であり、CnF2n+1基の隣接基はCH2CF2基である)で表わされる末端ヨウ素化ポリフルオロアルカンオリゴマーが提供される。ここで、s+p、t+rは、いずれも一般に種々の値を有する混合物であり得る。
【手続補正２】
【補正対象書類名】明細書
【補正対象項目名】０００６
【補正方法】変更
【補正の内容】
【０００６】
かかる末端ヨウ素化ポリフルオロアルカンオリゴマーは、
一般式
CnF2n+1(CH2CF2)s+p(CF2CF2)tI                               〔II〕
(ここで、nは1〜6の整数であり、s+pは1〜3の整数であって、フッ化ビニリデン骨格の数であり、tは0〜3の整数であって、原料中のテトラフルオロエチレン骨格の数である)で表わされる末端ヨウ素化ポリフルオロアルカンを、過酸化物開始剤の存在下でテトラフルオロエチレンと反応させ、一般式
CnF2n+1(CH2CF2)s+p(CF2CF2)t+rI                              〔I〕
(ここで、n、s+p、tは上記定義と同じであり、rは1〜5であって、反応により付加したテトラフルオロエチレンの骨格の数であり、ただしt+rは1〜6の整数である)で表わされる末端ヨウ素化ポリフルオロアルカンオリゴマーとして製造される。化合物〔II〕としては、種々のn値、s+p値、t値を有する化合物の混合物を使用することもできる。
【手続補正３】
【補正対象書類名】明細書
【補正対象項目名】０００９
【補正方法】変更
【補正の内容】
【０００９】
末端ヨウ素化ポリフルオロアルカンオリゴマー〔I〕の合成原料となる末端ヨウ素化ポリフルオロアルカン〔II〕は、一般式
CnF2n+1(CH2CF2)sI                                        〔III〕
n：1〜6の整数
s：0〜2の整数であって、原料化合物中のフッ化ビニリデ
ン骨格の数である
で表わされるパーフルオロアルキル基含有アイオダイド化合物を、過酸化物開始剤の存在下でフッ化ビニリデンと反応させて得られる、一般式
CnF2n+1(CH2CF2)s+pI                                       〔IV〕
s+p：フッ化ビニリデン骨格の数1〜3
ただし、pは1〜3であって、反応により付加させたフ
ッ化ビニリデン骨格の数である
で表わされる末端ヨウ素化ポリフルオロアルカンを出発原料とし、これに過酸化物開始剤の存在下でテトラフルオロエチレンを反応させることにより得られる。なお、化合物〔III〕または〔IV〕としては、種々のn値、s値、s+p値を有する化合物の混合物を使用することもできる。
【手続補正４】
【補正対象書類名】明細書
【補正対象項目名】００１５
【補正方法】変更
【補正の内容】
【００１５】
フッ化ビニリデンおよびテトラフルオロエチレンの付加反応は、パーフルオロアルキル基含有アイオダイド化合物〔III〕または末端ヨウ素化ポリフルオロアルカン〔II〕(t=0のときは〔IV〕となる)をオートクレーブ内に入れ、その内温を昇温させて約10〜60℃、例えば50℃としたら、そこにパーフルオロアルキル基含有アイオダイド化合物〔III〕または末端ヨウ素化ポリフルオロアルカン〔II〕に溶解した過酸化物系開始剤を加え、内温が例えば55℃になったら、フッ化ビニリデンまたはテトラフルオロエチレンを約0.1〜1.0MPaの圧力を保ちながら分添し、所望量を分添した後、例えば約55〜80℃の間の温度で約1時間程度エージングすることにより行われる。その添加量によって、反応によって付加したフッ化ビニリデンまたはテトラフルオロエチレン骨格の数pまたはrが左右される。ただし、一般には種々のs+p値またはt+r値の混合物として形成される。
【手続補正書】
【提出日】平成20年8月1日(2008.8.1)
【手続補正１】
【補正対象書類名】明細書
【補正対象項目名】００２３
【補正方法】変更
【補正の内容】
【００２３】
実施例３
CF3(CF2)3(CH2CF2)I (純度99.5％)
CF3(CF2)3(CH2CF2)(CF2CF2)I (純度99.8％)
との混合物(重量比35.4：64.6)830gを容量1200mlのオートクレーブ中に入れ、その内温を昇温して50℃になったら、このような混合組成の混合物300gに溶解した過酸化物系開始剤(パーカドックス16)1.68g(0.18モル％)を加え、内温が55℃になったら、テトラフルオロエチレンを0.2〜0.3MPaに圧力を保ちながら分添し、分添量150gを分添した後、55〜78℃で1時間エージングして反応を終了させた。反応終了後冷却して、1257gの混合生成物を回収した。
【手続補正書】
【提出日】平成20年8月4日(2008.8.4)
【手続補正１】
【補正対象書類名】明細書
【補正対象項目名】００１９
【補正方法】変更
【補正の内容】
【００１９】
実施例１
パーフルオロブチルアイオダイド C4F9I(純度82.9％)500gを容量1200mlのオートクレーブ中に入れ、真空ポンプでオートクレーブ内を脱気した。その内温を昇温させて50℃になったら、C4F9I 60gに溶解したジ(4-第3ブチルシクロヘキシル)パーオキシジカーボネート開始剤(化薬アクゾ製品パーカドックス16)0.75g(0.13モル％)を加え、内温が55℃になったら、フッ化ビニリデンを0.5〜0.7MPaの圧力を保ちながら分添し、分添量214gを分添した後、55〜65℃で1時間エージングして反応を終了させた。反応終了後冷却して、583gの生成物を回収した。
【手続補正２】
【補正対象書類名】明細書
【補正対象項目名】００２１
【補正方法】変更
【補正の内容】
【００２１】
実施例２
CF3(CF2)3(CH2CF2)I (純度99.5％)600gを容量1200mlのオートクレーブ中に入れ、真空ポンプでオートクレーブ内を脱気した。その内温を昇温させて50℃になったら、CF3(CF2)3(CH2CF2)I 300gに溶解した過酸化物系開始剤(パーカドックス16)1.35g(0.15モル％)を加え、内温が55℃になったら、テトラフルオロエチレンを0.2〜0.3MPaの圧力を保ちながら分添し、分添量150gを分添した後、55〜74℃で1時間エージングして反応を終了させた。反応終了後冷却して、1010gの生成物を回収した。
【手続補正３】
【補正対象書類名】明細書
【補正対象項目名】００２３
【補正方法】変更
【補正の内容】
【００２３】
実施例３
CF3(CF2)3(CH2CF2)I (純度99.5％)
CF3(CF2)3(CH2CF2)(CF2CF2)I (純度99.8％)
との混合物(重量比35.4：64.6)830gを容量1200mlのオートクレーブ中に入れ、真空ポンプでオートクレーブ内を脱気した。その内温を昇温して50℃になったら、このような混合組成の混合物300gに溶解した過酸化物系開始剤(パーカドックス16)1.68g(0.18モル％)を加え、内温が55℃になったら、テトラフルオロエチレンを0.2〜0.3MPaに圧力を保ちながら分添し、分添量150gを分添した後、55〜78℃で1時間エージングして反応を終了させた。反応終了後冷却して、1257gの混合生成物を回収した。
【国際調査報告】
2007102371.tif 000004
2007102371.tif 000005
2007102371.tif 000006
2007102371.tif 000007
2007102371.tif 000008
2007102371.tif 000009